(57)【要約】  本発明は、基板の表面上に与えられた加水分解性ネットワーク形成シリカゲルコーティングの機械抵抗および耐化学薬品性を高めるための方法に関する。本発明によれば、酸化ビスマスまたはセリウムの前駆体でドープされた加水分解性の、ネットワーク形成シリカゲルを含むコーティング組成物が基板の表面上に塗布される。本発明はまた、前記方法によって得られる製品に関する。【選択図】なし【特許請求の範囲】
【請求項１】
基板の表面上に与えられた加水分解性のネットワーク形成シリカゲルの機械抵抗および耐化学薬品性を高めるための方法であって、酸化ビスマスまたはセリウムの前駆体でドープされた加水分解性の、ネットワーク形成シリカゲルを含むコーティング組成物が前記表面に塗布されることを特徴とする方法。
【請求項２】
ビスマスまたはセリウムの前記前駆体が、０．４〜５重量％の範囲のコーティングの重量における百分率で表されるレベルで存在する、請求項１に記載の方法。
【請求項３】
前記コーティングが前記基板の全表面または実質的に全表面を覆う、請求項１または２に記載の方法。
【請求項４】
前記コーティングが前記基板と直接接触している、請求項１〜３のいずれか一項に記載の方法。
【請求項５】
前記基板がガラス基板である請求項１〜４のいずれか一項に記載の方法。
【請求項６】
前記ガラス基板を、前記ガラスがコートされた後に加熱するさらなる工程を含む請求項５に記載の方法。
【請求項７】
加水分解性の、ネットワーク形成シリカゲルを含む前記コーティング組成物が、酸化ビスマスの前駆体でドープされる請求項１〜６のいずれか一項に記載の方法。
【請求項８】
請求項１〜７のいずれか一項に記載の方法によって得られる基板。
【請求項９】
前記基板がガラス基板である、請求項８に記載の基板。
【請求項１０】
前記ガラス基板が熱処理されている、請求項９に記載の基板。
【請求項１１】
前記ガラスシートが強化ガラスである、請求項１０に記載の基板。
【発明の詳細な説明】
【技術分野】
【０００１】
本発明は、表面を改善された材料でコートすることによる高められた機械抵抗および耐化学薬品性表面の製品の製造方法ならびに前記方法によって得られる製品に関する。特に、本発明はまた、熱処理された被覆ガラスシート、特にコーティングがその表面上に形成されたガラスシートに、ならびに高められた機械抵抗および耐化学薬品性表面特性を持って熱処理可能であり、かつ、そのような熱処理後に取り扱われ得るそのようなガラスシートに関する。
【背景技術】
【０００２】
加水分解性のネットワーク形成シリカゲルコーティングを物体に提供することは一般に公知である。そのようなコーティングは一般に、要望される色を物体に与えるための着色、物体を美的ではない引っ掻き傷から防ぐための抗引っ掻き傷特性などの特定の特性、反射を減らし、そして光透過率を高めるための抗反射コーティング、物体の屈折率を調整するためのコーティングおよび疎水性コーティング‥‥‥に関連している。しかし、これらのコーティングは、多くの場合長持ちせず、多くの場合機械的および化学的ストレスに敏感である。したがって、一般にさらなるコーティングが、第１コーティングを機械的および化学的ストレスから保護するために、ならびに第１コーティングの寿命を延ばすために第１コーティングの下または上に塗布される。
【０００３】
さらに、強化ガラスのような、熱処理されたガラスが、安全目的のために建物および自動車においてますます要望されている。
【０００４】
建築用途向けおよび自動車用途向けガラスシートのほとんどは、引張ストレスに対する耐性を向上させるためにそれらの表面に加えられた圧縮ストレスを保持している、強化ガラス製である。その安全性および強度の結果として、強化ガラスは、窓、シャワードア、建築ガラスドアおよびテーブル、冷蔵庫トレーなどの、様々な要求が厳しい用途において、防弾ガラスの成分として、ダイビングマスク、ならびに様々なタイプの平皿および調理器具用に使用されている。
【０００５】
したがって、ある種の用途向けには、安全上の理由から強化ガラスの使用が要求される。さらに、美的および手入れしやすさの観点から、きれいにするのが容易な特性が、エンドユーザーによって期待されている。最良にきれいにするのが容易な表面は、多くの場合疎水性コーティングである。
【０００６】
したがって、機械的および化学的ストレスに対して耐性がある加水分解性ネットワーク形成シリカゲルコーティングをその表面の少なくとも１つの上に有する基板、特にガラス基板を製造する簡単なおよび低コストの方法を見いだすことが必要とされている。
【発明の概要】
【発明が解決しようとする課題】
【０００７】
本発明の一目的は、それ故、基板の表面上に与えられた加水分解性ネットワーク形成シリカゲルコーティングの機械抵抗および耐化学薬品性を高めるための方法を提供することである。耐化学薬品性は、すなわち酸性および塩基性条件に対する耐性であり、機械抵抗は、すなわち耐摩耗性である。
【０００８】
本発明の別の目的は、耐化学薬品性および機械抵抗を高めることによって長持ちするコーティングを有する基板、特にガラス基板を提供することである。
【課題を解決するための手段】
【０００９】
本発明によれば、目的は、基板の表面の少なくとも１つの上に塗布される、酸化ビスマスまたはセリウムの前駆体でドープされた加水分解性の、ネットワーク形成シリカゲルを含むコーティング組成物によって達せられる。
【００１０】
加水分解性のネットワーク形成シリカゲルコーティングは、本発明の枠組みにおいてその一般的な意味を有する、すなわち、シリカゲルコーティングは、公知のシリカ加水分解性前駆体から主として出発するゾルゲル化学によって得られる。好適なシリカ加水分解性前駆体は、例えば、テトラエチルオルトシリケート、メチルトリエトキシシラン、メチルトリメトキシシランなどである。本発明によれば、改善された加水分解性の、ネットワーク形成シリカゲルコーティングは、
−  溶媒、（または溶媒の混合物）、
−  金属塩形態下または金属アルコキシドのような有機金属形態下（例えば：硝酸ビスマス、塩化ビスマス、硝酸セリウム‥）の、酸化ビスマスまたはセリウムの前駆体、
−  少なくとも１つのケイ素アルコキシド、
−  任意選択的に、金属がジルコニウム、チタン、アルミニウム、…であり得る他の金属アルコキシド、
−  任意選択的に、添加することができる触媒、および
−  水
を含む。
【発明を実施するための形態】
【００１１】
アルコキシドとして、メトキシド、エトキシド、イソプロポキシド、ブトキシドなどを使用することができる。より具体的には、次のケイ素アルコキシド：テトラメトキシシラン、テトラエトキシシラン、およびメチルトリエトキシシランなどを使用することができる。
【００１２】
好ましくは、溶媒は、エタノールまたはイソプロパノールまたはエトキシ−エタノールである。ゾル−ゲル組成物に通常使用される他の溶媒が使用できることが理解される。
【００１３】
好ましくは、アルコキシドは、一般にＴＥＯＳとして知られる、テトラエチルオルトリシリケートつまりテトラエトキシシランである。本発明によれば、上記の液体ゾル−ゲル組成物からの固体乾燥抽出物として表されるＳｉＯ２の総量は、０．５〜１０重量％の範囲である。
【００１４】
本発明によれば、酸化ビスマスまたはセリウムの前駆体は、硝酸ビスマス、塩化ビスマスまたは硝酸セリウム、酢酸セリウムである。他の好適な前駆体は、クエン酸ビスマス、酢酸ビスマス、リン酸ビスマス、塩化セリウム、硫酸セリウム、セリウムアセチルアセトナートなどである。ある種の化学種はまた、同様に包含されるそれらの水和物下で存在してもよい。好ましくは、酸化ビスマスの前駆体は硝酸ビスマスであり、酸化セリウムの前駆体は硝酸セリウムである。
【００１５】
本発明の一実施形態によれば、コーティング組成物は、ビスマスおよびセリウムの前駆体の混合物を含んでもよい。
【００１６】
したがって、本発明は、一様な耐性のあるコーティングまたは製品上のコーティングであって、前記製品の表面に、その中に一様に分配される酸化ビスマスまたはセリウムの前駆体でドープされたシリカ酸化物ネットワークマトリックスを含む層を提供することによって得ることができるコーティングを提案する。コーティングは、ドープされていないコーティングと比べて高められた耐化学薬品性および機械抵抗を提供する。コーティング組成物中のセリウムまたはビスマスの存在は有利にも、それでコートされた基板の化学的および機械的性能を改善する。ビスマスドーピングは、セリウムよりもさらに良好な性能を与える。
【００１７】
この層は通常、シートのように広げられたコヒーレントシリカ酸化物ネットワークの一様な層である。本発明のドープされたシリカ酸化物ネットワークは、開気孔または独立気孔を有することができる。本発明のドープされたシリカ酸化物層は、塗布されたゲル層を加熱することによって形成され、固体コーティングとして製品上に残る。
【００１８】
本発明に従って使用されるゲルは、特に、ゾル−ゲル法によって調製されるシリカ酸化物ゲルである。ゲルは、コートされるべき物品または製品への塗布中にその場形成され、コートされるべき物体の表面上に一様な、連続のゲルネットワークを生じさせる。本発明によるシリカ金属酸化物はＳｉＯ２である。シリカ酸化物は、コーティング組成物の総量中の０．１〜３％のＡｌ２Ｏ３、Ｆｅ２Ｏ３、ＳｎＯ２、ＺｒＯ２、および／またはＴｉＯ２の中から選ばれる金属酸化物と混合されてもよい。言い換えれば、コーティング組成物は、コーティングの重量パーセント（または総重量の百分率）で表される含有量で、０．１〜３％の前記金属酸化物を含む。Ａｌ２Ｏ３、Ｆｅ２Ｏ３、ＳｎＯ２、ＺｒＯ２、および／またはＴｉＯ２の中から選ばれるとは、Ａｌ２Ｏ３、Ｆｅ２Ｏ３、ＳｎＯ２、ＺｒＯ２、ＴｉＯ２またはそれらの任意の混合物を意味する。
【００１９】
本発明によれば、コーティング組成物は、コーティングの総重量の百分率として表される含有量で、０．４〜５％の酸化ビスマスまたはセリウムの前駆体を含む。
【００２０】
本発明の別の実施形態によれば、コーティング組成物は、コーティングの総重量の百分率として表される含有量で、０．４〜５％の酸化ビスマスまたはセリウムの前駆体を含む。
【００２１】
本発明の別の実施形態によれば、疎水性物質をコーティング組成物に添加することができる。さらに、本発明によれば、ゲル形成前またはゲル形成中のゾル混合物への疎水性物質の添加は、疎水性物質が形成ゲルネットワークの全容積中に一様に分配されるであろうこと、およびそれが、例えば、それのシラノール基への重縮合によって化学結合するであろうことを確実にする。このようにして、酸化ビスマスまたはセリウムの前駆体でドープされたシリカゲルネットワークのおかげで、顕著な耐摩耗性特性および耐久性のある防汚特性を、このように処理された表面に付与することが可能であった。
【００２２】
形成ゲル中へ組み込むことができるそれらの疎水性物質が一般に、疎水性物質として好適である。本発明の方法のためには、ゲル形成ソル溶液中に非常に一様に分布することができる疎水性物質を使用することが好ましい。本発明の方法に使用される疎水性物質はしたがって好ましくは、それら自体、ゾル−ゲルに使用される溶媒に、または加水分解によってわずかに可溶性である。そのような物質の例は、天然および合成油ならびに／または長鎖脂肪酸、好ましくは少なくとも６個の炭素原子、特に少なくとも１０個の炭素原子の鎖の脂肪酸である。しかし、疎水性物質、特に、シラン、シロキサン、およびシリコーンが特に好ましい。
【００２３】
任意選択的に、耐湿性が、ジルコニウムまたはアルミニウムの添加でさらに高められてもよい。それは、ジルコニウム塩もしくはアルコキシドまたはアルミニウム塩もしくはアルコキシドの添加によって特に高めることができる。
【００２４】
本発明によるコーティングは、透明であり、ゾル−ゲル塗布のためのいろいろな通常の技術によって堆積させることができる。しかし、コーティングは、着色成分を添加することによって着色されてもよい。好適な着色成分は、無機もしくは有機顔料または有機染料であってもよい。
【００２５】
コーティング組成物中に含まれる金属アルコキシドおよびケイ素アルコキシドは、水、加水分解用の触媒およびアルコールなどの溶媒と攪拌することによって、次に所与の時間放置することによって加水分解することができる。触媒として、塩酸、硝酸および硫酸などの無機酸、または酢酸およびクエン酸などの有機酸を導入することができる。溶媒として、メタノール、エタノール、イソプロパノールおよびブタノール、２−エトキシ−エタノール、１−メトキシ−２−プロパノールなどのアルコール、またはアセトンおよびメチルエチルケトンなどのケトンによって代表される水溶性有機溶媒を水と同様に使用することができる。水溶性有機溶媒として、エチルセロソルブ、ブチルセロソルブ、セロソルブアセテート、ジアセトンアルコール、テトラヒドロフルフリルアルコールおよびメシチルオキシドをまた挙げることができる。有機溶媒と水との混合物もまた、溶媒用に使用することができる。本発明の枠組みの中で、２−エトキシ−エタノール、１−メトキシ−２−プロパノールが、エタノールなどの標準的なゾルゲル溶媒への限定された溶解度を有する酸化ビスマスの前駆体用の好ましい溶媒であることが発見された。
【００２６】
加水分解される化合物を含む組成物のコーティングは、基板上にコートされる。加水分解される化合物は、様々なコーティング法によってガラス基板の表面上へコートされる。コーティング法として、スピンコーター、ロールコーター、スプレーコーター、カーテンコーターなどを使ったコーティング法；浸漬法；フローコーティング法；ならびにスクリーン印刷、グラビア印刷、および曲面印刷などの印刷法を挙げることができる。加水分解される化合物は、層が乾燥または加熱処理後に１０ｎｍ〜５００ｎｍの厚さを有し得るようにガラス板の表面上へ塗布される。
【００２７】
コーティング付きのガラス基板は、より高い温度で一般に数秒間から数時間加熱される前に、室温〜３００℃の温度で乾燥させられる。加熱の温度は、ガラスを強化するために４００℃〜８００℃の間で、好ましくは５３０℃〜７１０℃の間で選択されることが好ましい。特に、加熱温度は、５００℃からガラス基板の軟化点までの範囲にあり得る。加熱温度は、５４０℃から軟化点までの範囲、より好ましくは５５０℃〜軟化点の範囲にあることが好ましい。こうして、被覆ガラスシートは、必要とされるサイズに切断し、研削し、洗浄し、後で強化することができる。
【００２８】
任意選択的に、本発明によるコーティングを堆積させる前に、防食コーティングなどの、アンダーコートをまた適用することができる。そのようなアンダーコートは、例えば、ナトリウムがガラスバルクから移動するのを防ぐために好ましい。例えば、ｘが０よりも大きい、ＳｉＯｘ型などの酸化ケイ素を含むアンダーコートを、化学蒸着（ＣＶＤ）によって堆積させることができる。酸化ケイ素または窒化ケイ素のような他のバリア層を、化学蒸着（ＣＶＤ）または物理蒸着（ＰＶＤ）によって堆積させることができる。周知のｌｏｗ−ｅ（低放射）コーティングをまた、ガラスの表面上に堆積させることができる。
【００２９】
ｌｏｗ−ｅコーティングは一般に、ＰＶＤ法によって製造され、断熱二重もしくは三重グレージングに使用される。それらの限定された耐性により、それらは一般に、外部環境との接触を制限し、そして美的および／または光学的特性の機械的または化学的劣化を回避するためにグレージングの内面（それらの面は、グレージングの内側に面している）上に配置される。ｌｏｗ−ｅ  ＰＶＤコーティングの限定された機械抵抗および／または耐化学薬品性は、屋内もしくは屋外使用のための、簡単なグレージングでの、または二重もしくは三重グレージングの場合には外側位置での、すなわち、グレージングの外面上でのそれらの使用に制限する。
【００３０】
本発明によるコーティングは有利にも、ｌｏｗ−ｅコーティングの放射率特性への実質的な影響なしにｌｏｗ−ｅ  ＰＶＤコーティングの機械抵抗および／または耐化学薬品性を高め、グレージングの外面上でのそれらの使用を可能にする。
【００３１】
本発明の別の態様によれば、ＳｉＯ２またはＡｌ２Ｏ３のナノ粒子をコーティング組成物に添加することができる。好ましくは、ＳｉＯ２のナノ粒子がコーティング組成物に添加される。好ましくは、ナノ粒子は、ガラスシートの表面の少なくとも１つの部分上へのその堆積前にコーティング組成物に添加される。こうして、いくつかの機能化ナノ粒子を、例えば、溶液でまたは非溶液で、親水性または疎水性または中性のものとして使用することができる。使用することができるナノ粒子は、例えば、次の製品：約１２ｎｍの直径の親水性ＳｉＯ２としての、Ｅｖｏｎｉｋ製のＡｅｒｏｓｉｌ  ２００（登録商標）、約１６ｎｍの直径の疎水性ＳｉＯ２としてのＥｖｏｎｉｋ製のＡｅｒｏｓｉｌ  Ｒ９７２、日産化学工業（Ｎｉｓｓａｎ  Ｃｈｅｍｉｃａｌ）製のＮａｎｏｕｓｅ  ＣＥ−２０Ｂ（溶液中のＣｅＯ２）、溶液中の中性ＳｉＯ２（サイズ９／１５〜４０／１００ｎｍ）としての日産化学工業（Ｎｉｓｓａｎ  Ｃｈｅｍｉｃａｌ）製のＩＰＡ−ＳＴ−ＵＰ…である。
【００３２】
好ましくは、添加されるナノ粒子は疎水性ＳｉＯ２ナノ粒子である。実際に、疎水性ＳｉＯ２ナノ粒子の添加は、焼きなまし後でさえも、超疎水性の、１５０°よりも上の接触角のコーティングを達成することを可能にする。接触角測定中に、小滴は、小滴の沈着を強いる場合でさえも表面上にとどまりたがらない。
【００３３】
本発明はまた、基板、特に本発明によるコーティングでコートされたガラスに関する。被覆基板は、非ドープトコーティングでコートされた基板と比べて高められた耐化学薬品性および機械抵抗を有する。基板に塗布されるコーティング組成物中のセリウムまたはビスマスの存在は有利にも、被覆基板の化学的および機械的性能を改善する。ビスマスドーピングはセリウムよりもさらに良好な性能を与える。
【００３４】
本発明による基板は、ガラス基板またはプラスチック基板または金属基板である。好ましくは、基板はガラスシート基板である。本発明によるガラスシート基板は、その面の１つの上に本発明によるコーティングを含む。
【００３５】
ガラスは、本発明によるコーティングが高温で耐性があるので、長持ちするコーティングでコートされたガラスがコーティングのいかなる保護もなしに直接加熱できることを特徴とする。
【００３６】
本発明によるコーティングは、耐引っ掻き性、抗反射、防指紋、防曇、着色…などの異なる特性を与え得る。したがって、公知のコーティングは、それらの耐化学薬品性および機械抵抗を高めることによって高性能化し得る。言い換えれば、酸化ビスマスまたはセリウムの前駆体は、公知のコーティングと匹敵し、それらの耐化学薬品性および機械抵抗を改善するためにそれらに添加することができる。
【００３７】
本発明は、熱処理可能なガラスシートとの関連で特定の利点を有する。用語「熱処理可能なガラスシート」は、本明細書で用いるところでは、被覆ガラスシートが、欠陥（例えば、コーティング中の美的欠陥）を生み出すことなく、かつ、ガラスシートとコーティングとの間で良好な接着を依然として有して、曲げおよび／もしくは熱強化および／もしくは熱硬化操作ならびに／またはエナメル焼成および／もしくは他の匹敵する熱処理プロセスを受けることに適応していることを意味する。熱硬化という用語は、熱的に強靱化されるまたは熱的強靱化すると同じ意味を有する。そのような熱処理プロセスは、とりわけ、オーブンのタイプにおよびガラスシートの厚さに応じて、２分〜２０分間、好ましくは最大１５分間、大気中で約５３０℃よりも高い、例えば、５３０℃〜７３５℃、より好ましくは５３０℃〜７１０℃の温度に被覆ガラスシートを加熱するまたは曝すことを含んでもよい。しかし、化学的強化がまた用いられてもよい。
【００３８】
本発明によるガラスシートは、いったん熱処理されると、さらに有利にも、ガラスへのコーティングの接着、耐化学薬品性、機械抵抗の観点からより良好な特性を通常の非熱処理ガラスに提供し得る。
【００３９】
用語「コーティング」は、任意の乾燥または熱処理後の、および熱処理後のコーティング組成物に対して等しく本明細書では用いられる。それは、乾燥後または乾燥および熱処理後を意味する。
【００４０】
用語「コーティング液」は、基板の表面上への堆積前のおよび任意の乾燥または熱処理前のコーティングの溶液の組成物に対して等しく本明細書では用いられる。
【００４１】
好ましい実施形態においては、本発明のコーティングは、連続であり、ガラスシートの全表面に実質的にわたって、すなわち、ガラスシートの表面の９０％超にわたって、好ましくはガラスシートの表面の９５％超にわたって広がっていてもよい。
【００４２】
使用されるガラス基板は、フラットガラス、特に様々な厚さ（例えば、０．５〜１５ｍｍ）のフロートガラスであってもよく；それは、ソーダ石灰ガラスであってもよいし、無色透明の、超無色透明の、着色した、エッチングされた、サンドブラストで磨かれた、模様のある、またはコートされたガラス、またはディスプレイ用途向けの特定の組成物であってもよい。本発明によるガラスシートは、１ｍ×１ｍよりも大きいサイズを有してもよい。それらは、例えば３．２１ｍ×６ｍもしくは３．２１ｍ×５．５０ｍもしくは３．２１ｍ×５．１０ｍもしくは３．２１ｍ×４．５０ｍの、ＰＬＦとして知られる、サイズ、または例えば３．２１ｍ×２．５０ｍもしくは３．２１ｍ×２．２５ｍの、ＤＬＦとして知られる、サイズを有してもよい。
【００４３】
本発明の別の実施形態によれば、ガラス基板はホウケイ酸ガラスであってもよい。
【００４４】
本発明によるより化学的および機械的耐性のある被覆ガラスシートの形成は、以下の工程：
−  ガラスシートを提供する工程；
−  加水分解性の、ネットワーク形成シリカゲルおよび酸化ビスマスまたはセリウムの前駆体を含む組成物のコーティングをガラスシートの表面上に塗布する工程；
−  コーティングが乾燥する、すなわち、有機溶媒の多い部分が蒸発し、そしてシリカネットワークがさらに架橋し、ガラスにくっつくように、３００℃を超えない、好ましくは２５０℃を超えない、より好ましくは約１５０〜２００℃の温度でコーティングを乾燥させる工程（これは、約３０秒〜２０分、好ましくは１〜１０分を要し得る）
を含んでもよい。
【００４５】
コーティングは、当技術分野において公知の任意の方法、例えばローラーコーティングまたはカーテンコーティングの方法、スプレー方法またはフロープロセスまたは浸漬コーターによって塗布されてもよい。スクリーン印刷法がまた、とりわけガラスシートの部分のみがコートされなければならない場合に、またはデジタル印刷法（例えばインクジェット）が用いられてもよい。他の塗布方法は、スピンコーティング、グラビア印刷または曲面印刷である。
【００４６】
好ましくは、本発明によるガラスシートは、いったん熱的に強靱化されると、標準ＥＮ１２１５０−１：２０００に従って、建物における安全ガラスとして使用されてもよい。好ましくは、本発明によるガラスシートは、いったん熱的に強靱化されると、標準ｐｒＥＮ１４−１７９−１：２００１またはＥＮ１８６３−１：２０００の破砕試験に従って壊れる。
【００４７】
好ましくは、本発明によるガラスシートは、いったん熱的に強靱化されると、シャワードア、テーブル、ディスプレイ用のスクリーン…として使用される。
【００４８】
本発明の実施形態は、本発明に従っていない比較例と比較するために、単なる例として、これからさらに説明される。単純化のために、以下の説明は、ガラスシートに関して行われるが、本発明によるコーティングが、例えば建物においてシャワードア、ドア、壁用に、および自動車において、サイドもしくは風防またはバックライト窓…用に、耐性のある、機械的特性を有することを意図するあらゆる表面上に塗布できることは理解される。
【００４９】
本発明に従って得られるコーティングは、攻撃的物質または湿潤環境に曝される基板用に特に適している。
【００５０】
基板の一種は、コーティングが異なる攻撃的物質（酸性、塩基性、クリーニング製品）と接触する、そして湿潤環境にある、シャワードアのものであってもよい。したがって、本発明によるコーティングは、これらの日常的攻撃に耐えるべきである。さらに、シャワーは多くの場合、スポンジまたは布できれいにされる。本発明によるコーティングは、この要請（機械的摩耗）に耐えるべきである。コーティングの機械抵抗を試験するために、様々な試験が本出願によれば可能である。
【実施例】
【００５１】
実施例１：本発明によるビスマスドープトＳｉＯ２コーティングの調製
０．０５８ｇの硝酸ビスマス、１．００ｇのアセチルアセトンおよび１８ｍＬの２−エトキシ−エタノールを３０分間攪拌する。使用される硝酸ビスマスはここでは、硝酸ビスマス五水和物である。４．２２ｇのテトラエチルオルトシリケートを添加し、１．００ｍＬの水中の０．０３ｇの氷酢酸の希薄溶液を適切に滴加する。得られた溶液を室温で１８時間攪拌状態に保って加水分解および縮合反応させてゾル−ゲルを形成する。おおよそ２ｍＬの溶液を次に、きれいな無色透明ガラス上にスピンコーティングによって堆積させた。ガラスを次に、１６０℃で１２分間乾燥させ、次に６５０℃で３．５分間空気下に熱的に焼きなました。
【００５２】
実施例２：本発明によるセリウムドープトＳｉＯ２コーティングの調製
０．１０ｇの酢酸セリウム（ＩＩＩ）水和物を、１１．５０ｇのエタノールと１５．００ｇのイソプロパノールとの混合物中で３０分間攪拌する。６．２５ｇのテトラエチルオルトシリケートを添加した。０．０２ｇの硝酸１Ｍ、０．０６ｇの氷酢酸および１．０８ｇの水の溶液を前記溶液へ適切に滴加した。得られた溶液を１８時間攪拌下のままにした。おおよそ２ｍＬの溶液を次に、きれいな無色透明ガラス上にスピンコーティングによって堆積させた。ガラスを次に、１６０℃で１２分間乾燥させ、次に６５０℃で３分３０秒間空気下に熱的に焼きなました。
【００５３】
実施例３：本発明によるビスマスドープトＳｉＯ２コーティングの調製およびＰＶＤ  ｌｏｗ−ｅ被覆ガラス基板への塗布
２４．３ｇの硝酸ビスマス五水和物および１００．０ｇのアセチルアセトンを、１８００．０ｇの２−エトキシ−エタノール中で３０分間攪拌する。４２２．０ｇのテトラエチルオルトシリケートを添加する。３．０ｇの氷酢酸および１０８．０ｇの水の溶液を前記溶液へ適切に滴加する。得られた溶液を室温で１８時間攪拌下のままにする。おおよそ２ｍＬの溶液を次に、ＰＶＤ  ｌｏｗ−ｅ被覆ガラス基板（ＡＧＣから名称Ｐｌａｎｉｂｅｌ  ＡＳで商業的に入手可能な）上に１分当たり１０００回転でのスピンコーティングによって堆積させる。基板を次に、１６０℃で１２分間乾燥させ、次に６７０℃で４分間空気下に熱的に焼きなます。
【００５４】
実施例４：本発明によるビスマスドープトＳｉＯ２コーティングの調製およびＰＶＤ  ｌｏｗ−ｅ被覆ガラス基板への塗布
０．８１ｇの硝酸ビスマス五水和物および０．３３ｇのアセチルアセトンを、２００．２７ｇの２−エトキシ−エタノール中で３０分間攪拌する。４６．８７ｇのテトラエチルオルトシリケートを添加する。０．３３ｇの氷酢酸および１２．０ｇの水の溶液を前記溶液へ適切に滴加する。得られた溶液を室温で４８時間攪拌下のままにする。おおよそ２ｍＬの溶液を次に、ＰＶＤ  ｌｏｗ−ｅ被覆ガラス基板（ＡＧＣから名称Ｓｍａｒｔ  ５１で商業的に入手可能な）上に１分当たり２０００回転でのスピンコーティングによって堆積させる。基板を次に、１６０℃で１２分間乾燥させ、次に６５０℃で５分３０秒間空気下に熱的に焼きなます。
【００５５】
実施例５：本発明によるセリウムドープトＳｉＯ２コーティングの調製およびＰＶＤ  ｌｏｗ−ｅ被覆ガラス基板への塗布
０．０７４ｇの硝酸セリウム（ＩＩＩ）六水和物および０．０６６ｇのアセト酢酸エチルを、１２１．６６ｇの２−エトキシ−エタノール中で３０分間攪拌する。２０．８３ｇのテトラエチルオルトシリケートを添加する。０．０１８ｇの硝酸６５重量％および７．２０ｇの水の溶液を前記溶液へ適切に滴加する。得られた溶液を室温で４８時間攪拌下のままにする。おおよそ２ｍＬの溶液を次に、ＰＶＤ  ｌｏｗ−ｅ被覆ガラス基板（ＡＧＣから名称Ｓｍａｒｔ  ５１で商業的に入手可能な）上に１分当たり２０００回転でのスピンコーティングによって堆積させる。基板を次に、１６０℃で１２分間乾燥させ、次に６５０℃で５分３０秒間空気下に熱的に焼きなます。
【００５６】
比較例１：ＳｉＯ２コーティングの調製
４６．８ｇのテトラエチルオルトシリケートを、３０分の間に２００ｍＬの２−エトキシ−エタノール中へ攪拌して入れた。２０ｍＬの水中の０．３３ｇの氷酢酸を適切に滴加する。得られた溶液を１８時間攪拌下のままにした。おおよそ２ｍＬの溶液を次に、きれいな無色透明ガラス上にスピンコーティングによって堆積させた。ガラスを次に、１６０℃で１２分間乾燥させ、６５０℃で３分３０秒間空気下に熱的に焼きなました。
【００５７】
比較例２：ＰＶＤ  ｌｏｗ−ｅ被覆ガラス基板上でのＳｉＯ２コーティングの調製
比較例１において調製された溶液を、ＰＶＤ  ｌｏｗ−ｅ被覆ガラス基板（ＡＧＣから名称Ｐｌａｎｉｂｅｌ  ＡＳで商業的に入手可能な）上に１分当たり１０００回転でのスピンコーティングによって堆積させる。基板を次に、１６０℃で１２分間乾燥させ、次に６７０℃で４分間空気下に熱的に焼きなます。
【００５８】
比較例３：ＳｉＯ２コーティングの調製
４６．３ｇのテトラエチルオルトシリケートを、３０分の間に２００．２ｍＬの２−エトキシ−エタノール中へ攪拌して入れる。１２ｍＬの水中の０．３３ｇの氷酢酸を適切に滴加する。得られた溶液を室温で２４時間攪拌下のままにする。おおよそ２ｍＬの溶液を次に、ＰＶＤ  ｌｏｗ−ｅ被覆ガラス基板（ＡＧＣから名称Ｓｍａｒｔ  ５１で商業的に入手可能な）上に１分当たり２０００回転でのスピンコーティングによって堆積させる。ガラスを次に、１６０℃で１２分間乾燥させ、次に６５０℃で５分３０秒間空気下に熱的に焼きなます。
【００５９】
被験コーティングの機械抵抗に関する性能
実施例１および２においてならびに比較例１において調製されたコーティングを、Ｅｌｃｏｍｅｔｅｒ  １７２０摩耗および洗浄試験装置（Ｅｌｃｏｍｅｔｅｒ  １７２０  Ａｂｒａｓｉｏｎ  ａｎｄ  Ｗａｓｈａｂｉｌｉｔｙ  Ｔｅｓｔｅｒ）で行われる摩耗試験にかけた。この試験は、ＡＳＴＭ  Ｄ２４８６標準に記載されているように被覆ガラスをナイロン毛ブラシで５００、１０００、２０００または３０００サイクルの間ゴシゴシと洗うことを含む。表面を、照明下での反射で検査する。摩耗エリア（ａｂｒａｄｅｄ  ａｒｅａ）の外観が区別できる場合には、試料は、良好な機械抵抗を持たないことを意味する「ｋｏ」と考えられる。摩耗エリアと非摩耗エリアとの間の相違がない場合には、コーティングは、本発明による良好な機械抵抗を有することを意味する「ｏｋ」と考えられる。試験結果を表１にまとめる：
【００６０】
2018535913.tif 000002
【００６１】
被験コーティングの耐化学薬品性に関する性能
酸に対する耐性：実施例１および２に従ってならびに比較例１において調製されたコーティングを、ＨＣｌ  ０．１モル／Ｌの水溶液中室温での化学的浸漬にかけた。試料は、対照として用いられる非浸漬エリアを有するために、溶液に完全に浸漬されるわけではない。浸漬後に、試料を脱イオン水でリンスし、乾燥のために室内雰囲気でそのままにしておく。
【００６２】
アルカリに対する耐性：実施例１および２に従ってならびに比較例１において調製されたコーティングを、ＮａＯＨ  ０．１モル／Ｌの水溶液中室温での化学的浸漬にかけた。試料は、対照として用いられる非浸漬エリアを有するために、溶液に完全に浸漬されるわけではない。浸漬後に、試料を脱イオン水でリンスし、乾燥のために室内雰囲気でそのままにしておく。
【００６３】
両方の試験（酸に対する耐性およびアルカリに対する耐性）について、評価は、変色／定時層間剥離／欠陥が試料上に観察できるかどうかを判定するために、人工空下での試料の観察によって行う。浸漬エリアの外観が非浸漬エリアと区別できる場合には、試料は、検討媒体（酸性またはアルカリ性）に対する良好な耐性を持たないことを意味する、「ｋｏ」と考えられる。浸漬エリアと非浸漬エリアとの間に相違がない場合には、コーティングは、検討媒体（酸性またはアルカリ性）に対して良好な耐性を有することを意味する、「ｏｋ」と考えられる。
【００６４】
2018535913.tif 000003
【００６５】
被験コーティングの耐湿性に関する性能
実施例１および２に従ってならびに比較例３において調製された試料を、標準ＥＮ１０９６−２に従って４０℃および９５％相対湿度での密閉高湿度チャンバー中で高湿度環境に曝した。
【００６６】
2018535913.tif 000004
【００６７】
ＰＶＤ  ｌｏｗ−ｅ被覆ガラス基板上の被験コーティングの機械抵抗に関する性能
実施例３、４および５ならびに比較例２および３において調製されたコーティングを、標準ＥＮ１０９６に従って自動湿式摩擦試験にかけた：綿布で覆われた平らな円形テフロン（登録商標）ヘッドが、一定の、内臓荷重でコーティング上を引きずられる。被覆表面上での綿の摩耗は、ある一定数のサイクル後にコーティングを傷つける（除去する）であろう。綿は、試験の全継続時間の間ずっと脱イオン水で湿った状態に保たれるべきである。スピードは、６０〜９０フル振動（前後に）／分の間で調整されるべきである。評価は、変色／引っ掻き傷を試料上に見ることができるかどうかを判定するために、人工空下での試料の観察によって行う。摩耗エリアの外観が有意に区別できる場合には、試料は、良好な機械抵抗を持たないことを意味する「ｋｏ」と考えられる。コーティングの層間剥離なしにおよびコーティング上の引っ掻き傷なしに着色にわずかな相違がある場合には、コーティングは、改善された機械抵抗を有することを意味する、「許容し得る」と考えられる。摩耗エリアと非摩耗エリアとの間に相違がない場合には、コーティングは、本発明による良好な機械抵抗を有することを意味する、「ｏｋ」と考えられる。試験結果を表２および３にまとめる。
【００６８】
2018535913.tif 000005
【００６９】
2018535913.tif 000006
【００７０】
表２および３の結果は、セリウムまたはビスマスでドープされたコーティングで得られる性能改善を示す。表３は、この改善が、より低い含有量で使用された場合でさえもビスマスでより顕著であることをさらに示す。
【国際調査報告】
2018535913.tif 000007
2018535913.tif 000008